(57)【要約】【課題】火災時の耐飛び火性に優れ、震災等の際に破損し難く安全面でも有利な屋根材を提供する。【解決手段】合成樹脂製の屋根材本体１の裏面に不燃性裏面材２を積層一体化した屋根材Ａ１とする。裏面材２が不燃性であるため耐飛び火性に優れ、飛び火の熱で合成樹脂製の屋根材本体１が部分的に熱溶融しても、溶融樹脂が不燃性裏面材２により受止められて落下したり孔が開いたりすることがないので充分な防火性能を発揮する。また、合成樹脂製の屋根材本体１に不燃性裏面材２を積層一体化した屋根材Ａ１は割れ難く、震災等の際に破損する危険性が少ないので安全面でも有利である。屋根材本体１が透光性を有し、不燃性裏面材２が透光性又は多数の光透過孔を有する透光性の屋根材とすると、採光屋根を施工できる。【選択図】図１
2007009523.tif 000002
【特許請求の範囲】
【請求項１】
合成樹脂製の屋根材本体の裏面に不燃性裏面材を積層一体化したことを特徴とする屋根材。
【請求項２】
屋根材本体が透光性を有し、不燃性裏面材が透光性又は多数の光透過孔を有する請求項１に記載の透光性の屋根材。
【請求項３】
不燃性裏面材が、金属メッシュシート、エキスパンドメタル、パンチングメタル、ガラス繊維シート、炭素繊維シート、不燃紙のいずれかである請求項１に記載の遮光性の屋根材。
【請求項４】
屋根材本体が、上面材と下面材とこれらを連結する複数のリブとよりなる複層材、平坦な頂部を有する山部と平坦な底部を有する谷部とが交互に連成された折版材、波形に成形された波板材、平坦な又は湾曲する平板材、のいずれかである請求項１ないし請求項３のいずれかに記載の屋根材。
【発明の詳細な説明】
【技術分野】
【０００１】
本発明は、耐飛び火性に優れた屋根材に関する。
【背景技術】
【０００２】
従来より、合成樹脂製の屋根材として、ポリ塩化ビニルやポリカーボネートで成形された波板、折版、平板、ドーム状のトップライトなどが使用されている。けれども、これらの合成樹脂製の屋根材は、火災時に飛び火が飛来すると、その熱で溶融して孔があき、防火が困難になるという問題があった。
【０００３】
そこで、上記の合成樹脂製の屋根材を使用して建築基準法に定める飛び火試験に合格する屋根を構築する場合には、屋根材の下側にガラス板等を配置して耐火性を付与するといった方策が提案されている（特許文献１）。
【０００４】
しかしながら、ガラス板を屋根材の下側に配置、固定する作業は面倒であるため、施工性の低下を招くといった問題があり、しかも、ガラス板は震災時等に割れ易いため安全面でも問題があった。
【特許文献１】特開平１１−２００５６６号公報
【発明の開示】
【発明が解決しようとする課題】
【０００５】
本発明は上記の問題に対処するためになされたもので、従来の合成樹脂製の屋根材と同様の簡単な作業で屋根を施工でき、しかも、火災時には耐飛び火性に優れて延焼の恐れが少なく、また、震災等の際に破損し難くして安全面でも有利な屋根材を提供することを解決課題としている。
【課題を解決するための手段】
【０００６】
上記の課題を解決するため、本発明の屋根材は、合成樹脂製の屋根材本体の裏面に不燃性裏面材を積層一体化したことを特徴とするものである。
【０００７】
本発明の屋根材は、屋根材本体が透光性を有し、不燃性裏面材が透光性又は多数の光透過孔を有する透光性の屋根材としてもよい。また、不燃性裏面材としては、金属メッシュシート、エキスパンドメタル、パンチングメタル、ガラス繊維シート、炭素繊維シート、不燃紙のいずれかであってもよい。さらに、屋根材本体が、上面材と下面材とこれらを連結する複数のリブとよりなる複層材、平坦な頂部を有する山部と平坦な底部を有する谷部とが交互に連成された折版材、波形に成形された波板材、平坦な又は湾曲する平板材、のいずれかであってもよい。
【発明の効果】
【０００８】
本発明の屋根材は、合成樹脂製の屋根材本体の裏面に不燃性裏面材が積層一体化されているので、屋根材本体と不燃性裏面材とを個別に屋根構造材に取付ける面倒さがなく、従来の合成樹脂製の屋根材と同様の簡単な取付作業で屋根を施工することができる。しかも、裏面材が不燃性であるため本発明の屋根材は耐飛び火性に優れており、火災時に飛来する飛び火の熱で合成樹脂製の屋根材本体が部分的に熱溶融しても、溶融樹脂が不燃性裏面材により受止められて落下したり孔が開いたりすることがないので、充分な防火性能を発揮する。また、合成樹脂製の屋根材本体に不燃性裏面材を積層一体化した屋根材は割れ難く、震災等の際に破損する危険性が少ないものであるから、安全面でも有利である。
【発明を実施するための最良の形態】
【０００９】
以下、図面を参照して本発明の具体的な実施形態を詳述する。
【００１０】
図１は本発明の一実施形態に係る屋根材の概略断面図、図２は本発明の他の実施形態に係る屋根材の概略断面図である。
【００１１】
図１に示す屋根材Ａ１は、合成樹脂製の屋根材本体１の裏面に、光透過孔のない不燃性裏面材２を積層一体化したものであり、図２に示す屋根材Ａ２は、合成樹脂製の屋根材本体１の裏面に、多数の光透過孔２０ａを有する不燃性裏面材２０を積層一体化したものである。
【００１２】
これらの屋根材Ａ１，Ａ２における屋根材本体１は、上面材１ａと下面材１ｂとこれらを連結する複数のリブ１ｃとよりなる中空構造の複層材であって、ポリカーボネート樹脂、アクリル樹脂、ポリエステル樹脂、ポリ塩化ビニル樹脂、これらの樹脂にガラス繊維を含有させた強化樹脂などの透光性の合成樹脂で押出成形されたものであり、全光線透過率が２０〜９５％の透光性を備えている。特にポリカーボネート樹脂からなる屋根材本体１は、機械的強度が高く、耐候性が良好であるので、好ましく使用される。
【００１３】
屋根材本体１が上記のような複層材であると、単層材より少ない樹脂量で単層材より大きい剛性を付与することができ、火災時の飛び火によって溶融する樹脂量を少なくできる利点がある。また、上面材１ａと下面材１ｂとリブ１ｃとで囲まれる中空部１ｄによって断熱作用が発揮されるので、屋内（特に屋根裏）の保温能力が向上する利点もある。
【００１４】
上記複層材の具体的な寸法については特に限定されないが、ポリカーボネート樹脂よりなる複層材の場合は、上面材１ａと下面材１ｂの厚さをそれぞれ０．１ｍｍ以上、好ましくは０．１〜１．０ｍｍに、リブ１ｃの厚さを０．１ｍｍ以上、好ましくは０．１〜１．０ｍｍに、リブ１ｃの高さを２ｍｍ以上、好ましくは２〜５０ｍｍ（更に好ましくは１０〜４０ｍｍ）に、リブ１ｃの相互間隔を５ｍｍ以上、好ましくは５〜５０ｍｍに設定するのが良く、このように設定すると、剛性と断熱性と強度とを兼ね備えた屋根材本体１を得ることができる。
【００１５】
屋根材本体１は、上述した透光性の合成樹脂からなる透光性の複層材でもよいし、ガラス繊維を添加・混合した透光性の強化樹脂からなる複層材であってよい。また、顔料等を添加・混合して着色した着色透光性乃至遮光性の合成樹脂からなる遮光性の複層材でもよい。透光性乃至着色透光性の複層材は採光機能を有する利点があり、一方、遮光性の複層材は輻射熱を遮断すると共に、種々の色を呈するカラフルな屋根を施工できる利点があり、いずれも屋根材本体１として好ましいものである。
【００１６】
尚、本発明にいう「透光性」「着色透光性」とは全光線透過率が２０％以上であることを意味する用語であり、また、「遮光性」とは全光線透過率が２０％未満であることを意味する用語である。
【００１７】
複層材に含有させる顔料としては、酸化チタンや炭酸カルシウム等の白色顔料、カーボンブラック等の黒色顔料の他、種々の有色顔料が使用される。これらの顔料を、複層材の全光線透過率が２０％未満となる含有量で含有させると遮光性屋根材本体１とすることができるし、全光線透過率が２０％以上となる含有量で含有させると着色透光性屋根材本体１とすることができるので、用途に応じて含有量を変えれば良い。
【００１８】
屋根材本体１が透光性の複層材である場合は、図１に示す屋根材Ａ１のように、光透過孔のない透光性又は遮光性の不燃性裏面材２が積層一体化されるか、又は、図２に示す屋根材Ａ２のように、多数の光透過孔２０ａを有する不燃性裏面材２０が積層一体化される。
【００１９】
光透過孔のない透光性の不燃性裏面材２としては、例えば、ガラス繊維を束ねた糸やテープを編織したガラス繊維シートであって、開口を全く有していないもや、開口率（編組織又は織組織の空隙の占める百分率）が５％未満であるもの、或は前記糸やテープなどをバインダーを用いて接合して解れないようにした開口率が５％未満のガラス繊維シート、或は前記各ガラス繊維シートにアクリル樹脂やシリコーン樹脂やフッ素樹脂などを薄く塗布した樹脂付きガラス繊維シート等が使用される。この中でも、シリコーン樹脂を塗布した樹脂付きガラス繊維シートは、不燃性に優れ、ガスなども発生せず、シートの解れもなく、屋根材本体１への積層性にも優れる、透光不燃性裏面材とすることができて最も好ましい。光透過孔のない遮光性の不燃性裏面材２としては、例えば、アルミニウム、ステンレス、スチールなどの薄い金属板等が使用される。また、多数の光透過孔２０ａを有する不燃性裏面材２０としては、例えば、前記ガラス繊維シートの開口率が５％以上であるもの、炭素繊維を編織した炭素繊維シートであってその開口率が５％以上であるもの、ステンレス、スチールなどの金属細線を編織したメッシュシートであってその開口率が５％以上であるもの、多数の切目を入れた金属板を引き伸ばして多数の網目を形成したエキスパンドメタルであってその開口率が５％以上であるもの、金属板をパンチングして多数の開孔を形成したパンチングメタルであってその開口率が５％以上であるもの、不燃紙をパンチングして多数の開孔を形成したパンチング不燃紙であってその開口率が５％以上であるもの等が使用される。本発明において「光透過孔」とは、上記のように開孔、網目、編組織又は織組織の大きい空隙（開口率が５％以上になる空隙）などを包摂する広概念の用語である。
【００２０】
光透過孔２０ａを有する不燃性裏面材２０は、その開口率が５〜８０％であることが好ましく、５％より小さくなると、採光性が低下するため、採光性の屋根の施工が難しくなる。一方、８０％より大きくなると、飛び火の熱で溶融した屋根材本体１の合成樹脂が不燃性裏面材２０の光透過孔２０ａから落下しやすくなるため、屋根材Ａ２に上下に貫通する孔が生じやすくなる。より好ましい開口率は５〜３０％である。
【００２１】
上記の不燃性裏面材２，２０は、接着剤を用いて屋根材本体１の裏面に接着することにより積層一体化してもよいし、止具等で屋根材本体の裏面に固定することにより積層一体化してもよい。また、光透過孔のない不燃性裏面材２のうちのガラス繊維シートや炭素繊維シートや不燃紙、光透過孔を有する不燃性裏面材２０は、屋根材本体１の裏面を熱軟化させて圧着することにより、半埋入状態で積層一体化してもよい。
【００２２】
透光性の複層材よりなる屋根材本体１の裏面に光透過孔のない透光性の不燃性裏面材２を積層一体化した屋根材Ａ１は、飛び火による屋根材本体１の溶融樹脂の落下を不燃性裏面材２で確実に防止できることに加えて、採光機能を有するため採光屋根を施工できる利点がある。また、透光性の複層材よりなる屋根材本体１の裏面に光透過孔のない遮光性の不燃性裏面材２を積層一体化した屋根材Ａ１は、不燃性裏面材２による溶融樹脂の落下防止効果に加えて、不燃性裏面材２による輻射熱の遮断効果があり、また、屋根材本体１を通して不燃性裏面材２の色（金属色）が見える屋根を施工できる利点がある。そして、透光性の複層材よりなる屋根材本体１の裏面に多数の光透過孔２０ａを有する不燃性裏面材２０を積層一体化した屋根材Ａ２は、不燃性裏面材２０による溶融樹脂の落下防止効果に加えて、採光機能を有するため採光屋根を施工できる利点がある。
【００２３】
一方、屋根材本体１が前述の顔料等で着色された遮光性の複層材である場合は、光透過孔のない透光性又は遮光性の不燃性裏面材２、光透過孔２０ａを有する不燃性裏面材２０のいずれを積層一体化してもよい。このような屋根材は、屋根材本体１が顔料によって種々の色を呈するため、カラフルな屋根を施工できる利点がある。特に、屋根材本体１に白色顔料を含有させた屋根材は、光反射により屋内の温度上昇を抑える利点がある。
【００２４】
図３は前記屋根材Ａ２の一使用例を示す部分断面図であって、３は屋根に縦横に設けられた屋根材取付用枠、４は透光性を有する合成樹脂製の複層材である。屋根材取付用枠３は、その上端に凸部３ａと、該凸部３ａの両下端部から両側方に突出する支持片３ｂ，３ｂを有し、下端に両側方に突出するＬ形支持片３ｃ，３ｃを有する、アルミニウム合金などの金属製の枠であり、その支持片３ｂ，３ｂの上に、隣接する屋根材Ａ２，Ａ２の端縁が防水パッキン５，５を介して載置されている。そして、屋根材Ａ２，Ａ２の上側端縁は、これを押さえる金属製の押さえ板３ｄが防水パッキン５，５を介して載置され、ビス３ｅで凸部３ａに固定されている。また、屋根材Ａ２，Ａ２の他の三方の端縁も、上記と同様にして屋根材取付用枠３に取付けられている。そして、それぞれの屋根材Ａ２，Ａ２の下方には合成樹脂製の複層材４，４が配置され、その端縁が屋根材取付用枠３のＬ形支持片３ｃ，３ｃに載置固定されている。この複層材４は、屋根材Ａ２の屋根材本体1と同様のもので、上面材と下面材を複数のリブで連結した中空構造の透光性を有する複層材である。
【００２５】
屋根材Ａ２を用いて上記のような構造の採光屋根を施工すると、飛び火の熱で屋根材Ａ２の屋根材本体１が部分的に溶融しても、屋根材Ａ２の光透過孔２０ａを有する不燃性裏面材２０によって溶融樹脂の落下が防止され、万一、不燃性裏面材２０の光透過孔２０ａから溶融樹脂が落下した場合でも、下方の複層材４で受止められるため、屋内まで落下することはない。また、光透過孔２０ａから落下する溶融樹脂は、下方の複層材４へ到達するまでにかなり冷却されるので、下方の複層材４が落下樹脂の熱で溶融する心配もない。
【００２６】
前記の屋根材Ａ１も、上記と同様に屋根材取付用枠３に取付けられて採光性又は遮光性の屋根が施工されるが、屋根材Ａ１の不燃性裏面材２は光透過孔２０ａがなく、溶融樹脂の落下が生じないものであるから、下方の複層材４は省略してもよい。
【００２７】
図４に示す実施形態の屋根材Ａ３は、前述した透光性の合成樹脂、又は、顔料等を含有させて着色した遮光性の合成樹脂、又は、これらにガラス繊維を更に含有させた強化樹脂を用いて成形した平板材よりなる透光性又は遮光性の屋根材本体１０の裏面に、前述した光透過孔のない透光性又は遮光性の不燃性裏面材２を積層一体化したものである。平板材よりなる屋根材本体１０の厚さは特に限定されないが、例えばポリカーボネート樹脂製の屋根材本体１０の場合は、実用強度等を考慮すると、１〜１５ｍｍ程度の厚さとすることが好ましい。尚、平板材よりなる屋根材本体１０は、多少湾曲していてもよい。
【００２８】
図５に示す実施形態の屋根材Ａ４は、上記の平板材よりなる透光性又は遮光性の屋根材本体１０の裏面に、前述した多数の光透過孔２０ａを有する不燃性裏面材２０を積層一体化したものである。
【００２９】
これらの屋根材Ａ３，Ａ４も、前述した屋根材Ａ１，Ａ２と同様に、屋根を施工する際に屋根材取付用枠３等に取付けられる。そして、火災時の飛び火により屋根材本体１０の合成樹脂が部分的に溶融することがあったとしても、溶融樹脂の落下が不燃性裏面材２，２０で防止され、屋根材Ａ３，Ａ４に貫通孔が開くことがないので、充分な防火性能が発揮される。
【００３０】
図６に示す実施形態の屋根材Ａ５は、前述した透光性の合成樹脂、又は、顔料等を含有させて着色した遮光性の合成樹脂、又は、これらにガラス繊維を更に含有させた強化樹脂を用いて成形した折版材よりなる透光性又は遮光性の屋根材本体１１の裏面に、前述した光透過孔のない透光性又は遮光性の不燃性裏面材２を積層一体化したものである。この折版材よりなる屋根材本体１１は、頂部の平坦な山部と底部の平坦な谷部を交互に連成したものであるが、頂部の尖った山部と底部の尖った谷部を交互に連成したものでもよい。屋根材本体１１の各部の寸法は特に限定されないが、例えばポリカーボネート樹脂製の屋根材本体１１の場合は、実用強度等を考慮すると、厚さを１．０〜３．０ｍｍ、山部と谷部の落差を５０〜２００ｍｍ、山部と山部のピッチ間隔を１５０〜３００ｍｍに設定することが好ましい。
【００３１】
図７に示す実施形態の屋根材Ａ６は、上記の折版材よりなる透光性又は遮光性の屋根材本体１１の裏面に、前述した多数の光透過孔２０ａを有する不燃性裏面材２０を積層一体化したものである。
【００３２】
これらの屋根材Ａ５，Ａ６を用いて屋根を施工する場合は、図８に示すように、屋根の母屋材６に固定されたタイトフレーム７の上に屋根材Ａ６を載置し、隣接する屋根材Ａ６，Ａ６の端部を重ね合わせて接続した状態で、止具（不図示）によりタイトフレーム７に固定して取付ければよい。尚、図８は屋根材Ａ６を用いて屋根を施工する場合を示しているが、屋根材Ａ５も同様にタイトフレーム７に取付けられて屋根が施工されることは言うまでもない。
【００３３】
このように屋根材Ａ５，Ａ６を用いて屋根を施工すると、火災時の飛び火により屋根材本体１１の合成樹脂が部分的に溶融することがあったとしても、溶融樹脂の落下が不燃性裏面材２，２０で防止され、屋根材Ａ５，Ａ６に貫通孔が開くことがないので、充分な防火性能が発揮される。尚、屋根材Ａ６を用いて屋根を施工する場合は、母屋材６とタイトフレーム７の間に不燃性シートや樹脂シート等を設けることにより、万一、溶融樹脂が不燃性裏面材２０の光透過孔２０ａから落下するようなことがあったとしても該シートで受止められるようにすることが好ましい。
【００３４】
図９に示す実施形態の屋根材Ａ７は、前述した透光性の合成樹脂、又は、顔料等を含有させて着色した遮光性の合成樹脂、又は、これらにガラス繊維を更に含有させた強化樹脂を用いて波形に成形した波板材よりなる透光性又は遮光性の屋根材本体１２の裏面に、前述した光透過孔のない透光性又は遮光性の不燃性裏面材２を積層一体化したものである。この波板材よりなる屋根材本体１２の各部の寸法は特に限定されないが、例えばポリカーボネート樹脂製の屋根材本体１２の場合は、実用強度等を考慮すると、その厚さを０．５〜１．２ｍｍ、波高（山部の高さ）を５〜４０ｍｍ、波長（山部と山部の間隔）を２５〜１５０ｍｍに設定することが好ましい。
【００３５】
図１０に示す実施形態の屋根材Ａ８は、上記の波板材よりなる透光性又は遮光性の屋根材本体１１の裏面に、前述した多数の光透過孔２０ａを有する不燃性裏面材２０を積層一体化したものである。
【００３６】
これらの屋根材Ａ７，Ａ８を用いて屋根を施工する場合は、母屋材の上に屋根材Ａ７，Ａ８を載置し、隣接する屋根材の端部を重ね合わせて接続した状態で、止具により母屋材に固定して取付ければよい。このように屋根材Ａ７，Ａ８を用いて屋根を施工すると、火災時の飛び火により屋根材本体１２の合成樹脂が部分的に溶融することがあったとしても、溶融樹脂の落下が不燃性裏面材２，２０で防止され、屋根材Ａ７，Ａ８に貫通孔が開くことがないので、充分な防火性能が発揮される。尚、屋根材Ａ８を用いて屋根を施工する場合は、母屋材６と屋根材Ａ８の間に不燃性シートや樹脂シート等を設けることにより、万一、溶融樹脂が不燃性裏面材２０の光透過孔２０ａから落下しても該シートで受止められるようにすることが好ましい。
【図面の簡単な説明】
【００３７】
【図１】本発明の一実施形態に係る屋根材の概略断面図である。
【図２】本発明の他の実施形態に係る屋根材の概略断面図である。
【図３】同屋根材の一使用例を示す部分断面図である。
【図４】本発明の更に他の実施形態に係る屋根材の概略断面図である。
【図５】本発明の更に他の実施形態に係る屋根材の概略断面図である。
【図６】本発明の更に他の実施形態に係る屋根材の概略断面図である。
【図７】本発明の更に他の実施形態に係る屋根材の概略断面図である。
【図８】同屋根材の一使用例を示す部分断面図である。
【図９】本発明の更に他の実施形態に係る屋根材の概略断面図である。
【図１０】本発明の更に他の実施形態に係る屋根材の概略断面図である。
【符号の説明】
【００３８】
１，１０，１１，１２  屋根材本体
１ａ  上面材
１ｂ  下面材
１ｃ  リブ
２    光透過孔のない不燃性裏面材
２０  多数の光透過孔を有する不燃性裏面材
２０ａ  光透過孔
Ａ１，Ａ２，Ａ３，Ａ４，Ａ５，Ａ６，Ａ７，Ａ８  屋根材
【図１】
2007009523.tif 000003
【図２】
2007009523.tif 000004
【図３】
2007009523.tif 000005
【図４】
2007009523.tif 000006
【図５】
2007009523.tif 000007
【図６】
2007009523.tif 000008
【図７】
2007009523.tif 000009
【図８】
2007009523.tif 000010
【図９】
2007009523.tif 000011
【図１０】
2007009523.tif 000012